(57)【要約】【課題】優れた熱線遮蔽性能を有する塗膜を得ることができる黒色顔料を含む熱線遮蔽塗料で被覆された熱線遮蔽板を提供する。【解決方法】７８０〜２１００ｎｍの波長域における日射反射率が８．０％以上であり、かつ、可視領域の波長４００〜７００ｎｍのいずれの波長においても、その波長での反射率が１５％以下であって、Ｆｅ2Ｏ3を必須成分とし、Ｃｒ2Ｏ3とＭｎ2Ｏ3のいずれか少なくとも１つを含む焼成顔料、またはＦｅ2Ｏ3、Ｃｒ2Ｏ3、Ｍｎ2Ｏ3及びＮｉＯを含む焼成顔料からなる黒色顔料を含み、バインダー成分として、フッ素系樹脂または塩素系樹脂を含む熱線遮蔽塗料組成物で金属基材を被覆した熱線遮蔽板であることを特徴としている。【選択図】　　　図１
2004082120.tif 000002
【特許請求の範囲】
【請求項１】
　７８０〜２１００ｎｍの波長域における日射反射率が８．０％以上であり、かつ、可視領域の波長４００〜７００ｎｍのいずれの波長においても、その波長での反射率が１５％以下であって、Ｆｅ2Ｏ3を必須成分とし、Ｃｒ2Ｏ3とＭｎ2Ｏ3のいずれか少なくとも１つを含む焼成顔料、またはＦｅ2Ｏ3、Ｃｒ2Ｏ3、Ｍｎ2Ｏ3及びＮｉＯを含む焼成顔料からなる黒色顔料を含み、バインダー成分として、フッ素系樹脂または塩素系樹脂を含む熱線遮蔽塗料組成物で金属基材を被覆した熱線遮蔽板。
【請求項２】
　前記黒色顔料が、Ｆｅ2Ｏ3と、Ｃｒ2Ｏ3および／又はＭｎ2Ｏ3とを２０〜１００重量％含有する焼成顔料である、請求項１記載の熱線遮蔽板。
【請求項３】
　前記黒色顔料を、前記塗料組成物中に０．１重量％以上含む請求項１又は２記載の熱線遮蔽板。
【請求項４】
　前記黒色顔料を、前記全顔料成分中に０．５重量％以上含有する、請求項１〜３のいずれか１つに記載の熱線遮蔽板。
【請求項５】
　前記金属基材が、アルミ板、亜鉛メッキ鋼板、アルミ亜鉛メッキ鋼板、鉄板、またはブリキ板である請求項１〜４のいずれか１つに記載の熱線遮蔽板。
【請求項６】
　前記金属基材が、アルミ板、またはアルミ亜鉛メッキ鋼板である請求項１〜４のいずれか１つに記載の熱線遮蔽板。
【発明の詳細な説明】
【技術分野】
【０００１】
　本発明は、建築物の屋根や外壁、車両、船舶、プラント、物置、畜舎等に塗装することができる熱線遮蔽塗料に関するものである。
【背景技術】
【０００２】
　建築物の屋根等、各種構造物には種々の色相を有する塗料が使用される。しかしながら、種々の色相を作り出すための黒色顔料として通常用いられるカーボンブラックは太陽エネルギーを吸収し易い。このため、カーボンブラックを含む塗料から得られた塗膜が設置された構造物では、内部温度の上昇を余儀なくされるため、居住空間の快適性や物品の貯蔵性が損なわれるにとどまらず、空調のために膨大なエネルギーが消費される。
【０００３】
　特許文献１および特許文献２にはそれぞれ、各種金属酸化物および複合酸化物顔料を太陽熱遮蔽顔料として用いることが開示されているが、黒色度の高い塗料を得るためには従来のカーボンブラックを使用せざるを得ず、熱線遮蔽効果は小さい。また、特許文献３では、黒色顔料としての複合酸化物顔料が提案されているが、この顔料の日射反射率は８％未満であり熱線遮蔽効果は小さい。
【０００４】
　一方、特許文献４および特許文献５では、紫外域、近赤外域で高い太陽放射反射率を有する赤、橙、黄、緑、青、紫系の有彩色の顔料を混合することにより、無彩色である黒色に着色した太陽熱遮蔽黒色塗料組成物が提案されている。しかしながら、長期間の使用により一部の着色顔料が劣化し、配色のバランスが崩れて変色し易いという問題点を有していた。
【特許文献１】特開平１−１２１３７１号公報
【特許文献２】特開平１−２６１４６６号公報
【特許文献３】特開平２−１８５５７２号公報
【特許文献４】特許第２５９３９６８号公報
【特許文献５】特開平５−２９３４３４号公報
【発明の開示】
【発明が解決しようとする課題】
【０００５】
　本発明の目的は、優れた熱線遮蔽性能を有する塗膜を得ることができる黒色顔料を含む熱線遮蔽塗料を提供することにある。
【課題を解決するための手段】
【０００６】
　本発明の熱線遮蔽板は、７８０〜２１００ｎｍの波長域における日射反射率が８．０％以上であり、かつ、可視領域の波長４００〜７００ｎｍのいずれの波長においても、その波長での反射率が１５％以下であって、Ｆｅ2Ｏ3を必須成分とし、Ｃｒ2Ｏ3とＭｎ2Ｏ3のいずれか少なくとも１つを含む焼成顔料、またはＦｅ2Ｏ3、Ｃｒ2Ｏ3、Ｍｎ2Ｏ3及びＮｉＯを含む焼成顔料からなる黒色顔料を含み、バインダー成分として、フッ素系樹脂または塩素系樹脂を含む熱線遮蔽塗料組成物で金属基材を被覆したことを特徴としている。
【０００７】
　上記の黒色顔料は、Ｆｅ2Ｏ3と、Ｃｒ2Ｏ3および／又はＭｎ2Ｏ3とを２０〜１００重量％含有する焼成顔料であってもよい。
【０００８】
　また、上記熱線遮蔽塗料組成物は、上記の黒色顔料を、０．１重量％以上含むものであってもよい。また、上記黒色顔料は全顔料成分中に０．５重量％以上含有されていることが好ましい。
【０００９】
　上記熱線遮蔽塗料組成物は、バインダー成分として、ポリエステル樹脂、アクリル樹脂、フッ素系樹脂または塩素系樹脂を含むことが好ましく、必要に応じ更にメラミン樹脂および／又はブロックイソシアネートを含むものであってもよい。また、本発明の熱線遮蔽板は、上記熱線遮蔽塗料組成物で被覆されたものである。
【発明の効果】
【００１０】
　本発明の熱線遮蔽塗料は、特定の組成を有する黒色顔料を有しているため、優れた熱線遮蔽性能を有する塗膜を得ることができる。
【発明を実施するための最良の形態】
【００１１】
　本発明の熱線遮蔽塗料組成物は、７８０〜２１００ｎｍの波長域における日射反射率が８．０％以上である黒色顔料を含むものである。
【００１２】
　上記熱線遮蔽塗料において用いられる黒色顔料の日射反射率は８．０％以上であり、好ましくは１５．０％以上である。日射反射率は、ＪＩＳ Ａ ５７５９に記載された反射率であり、太陽光の７８０〜２１００ｎｍの波長域における各波長の強度によりウエイト付けした反射率である。日射反射率が８．０％未満であると、十分な熱線遮蔽性が得られず、建築物の屋根や外壁、車両、船舶、プラント、物置、畜舎等に塗装する塗料とした場合、内部温度の上昇を十分に低減することができない。
【００１３】
　ここで、黒色顔料とは、その顔料の外観が黒色から茶褐色に見えるものをいう。
【００１４】
　上記のような日射反射率を有する黒色顔料は、Ｆｅ2Ｏ3と、Ｃｒ2Ｏ3および／又はＭｎ2Ｏ3とを２０〜１００重量％含有する無機系の焼成顔料であるものが好ましい。すなわち、この焼成顔料は、Ｆｅ2Ｏ3を必須成分とし、かつＣｒ2Ｏ3とＭｎ2Ｏ3のいずれか少なくとも１つを含むことを特徴としたものであり、その焼成顔料中にこれら成分を合計して２０〜１００重量％、好ましくは３０〜１００重量％含有するものである。２０重量％未満であると、熱線遮蔽性能を十分に発揮することができないおそれがある。
【００１５】
　ここで、上記焼成顔料は、通常、６００℃以上で焼成後、粉砕して製造されるものである。
【００１６】
　本発明の熱線遮蔽塗料組成物は、上記黒色顔料を必須成分として含むが、対象なる塗料の色相、使用目的、要求される性能等に応ずるため、これ以外の着色顔料及びその他の顔料として体質顔料や光輝性顔料を含むものであっても良い。その場合、上記黒色顔料を塗料組成物中に０．１重量％以上含有することが好ましい。０．１重量％未満であると、熱線遮蔽性能を十分に発揮することができないおそれがある。また、上記黒色顔料は、全顔料成分中に０．５重量％以上含まれることが好ましく、その含有量が多いほど、同一色相における従来の塗料に比べ熱遮蔽性能の差を増加させることができる。０．５重量％未満であると、同一色相では、十分に遮蔽性能を発揮し得ないおそれがある。
【００１７】
　本発明の熱線遮蔽塗料組成物では、上記の黒色顔料以外の着色顔料およびその他の顔料を含有させてもよい。
【００１８】
　上記着色顔料は、塗料の色相を調整するのに用いられるものであり、有機着色顔料と無機着色顔料とがある。有機着色顔料としては、フタロシアニン系、アゾ系、縮合アゾ系、アンスラキノン系、ペリノン・ペリレン系、インジゴ・チオインジゴ系、イソインドリノン系、アゾメチンアゾ系、ジオキサジン系、キナクリドン系、アニリンブラック系、トリフェニルメタン系等が挙げられ、無機着色顔料としては、酸化チタン系、酸化鉄系、水酸化鉄系、酸化クロム系、スピネル型焼成顔料、クロム酸鉛系、クロム酸パーミリオン系、紺青系、アルミニウム粉末、ブロンズ粉末等が挙げられる。
【００１９】
　また、上記体質顔料としては、炭酸カルシウム系、硫酸バリウム系、酸化珪素系、水酸化アルミニウム系等が挙げられる。また、有機架橋粒子および無機粒子も体質顔料として配合することができる。
【００２０】
　一方、上記光輝性顔料として、マイカ顔料、アルミ箔、スズ箔、金箔、銀箔、チタン金箔、ステンレススチール箔、ニッケル・銅等の金属箔顔料等が挙げられる。
【００２１】
　本発明の熱線遮蔽塗料組成物の種類及び形態は、特に限定されず、例えば熱硬化型塗料、熱可塑型塗料、常温乾燥型塗料、常温硬化型塗料、活性エネルギー線硬化型塗料とすることができ、また、塗料形態としては溶剤型塗料、水性塗料、非水エマルジョン型塗料、無溶剤型塗料、粉体塗料等のいずれであってもかまわない。
【００２２】
　本発明の塗料組成物は、バインダー成分として、例えばアクリル樹脂、アルキド樹脂、ポリエステル樹脂、シリコーン変性ポリエステル樹脂、シリコーン変性アクリル樹脂、エポキシ樹脂、ポリカーボネート樹脂、シリケート樹脂、フッ素系樹脂、塩素系樹脂等を含んでいてもよい。これらの中で、ポリエステル樹脂、アクリル樹脂、フッ素樹脂又は塩素系樹脂が好ましい。
【００２３】
　更に、必要に応じて硬化剤としてメラミン樹脂などのアミノ樹脂、イソシアナート、あるいはブロックイソシアナートなどの架橋用樹脂を含んでもよい。
【００２４】
　本発明の熱線遮蔽塗料組成物は必要に応じて、微粒子状の充填剤、添加剤、溶剤等を含んでいてもよい。
【００２５】
　上記微粒子状の充填剤としては、特に限定されず、例えば、ＳｉＯ2、ＴｉＯ2、Ａｌ2Ｏ3、Ｃｒ2Ｏ3、ＺｒＯ2、Ａｌ2Ｏ3・ＳｉＯ2、３Ａｌ2Ｏ3・２ＳｉＯ2、けい酸ジルコニア等からなる微粒子、繊維状または粒状の微細ガラス等を挙げることができる。
【００２６】
　上記添加剤としては特に限定されず、例えば、シリカ、アルミナ等の艶消し剤、消泡剤、レベリング剤、たれ防止剤、表面調整剤、粘性調整剤、分散剤、紫外線吸収剤、ワックス等の慣用の添加剤等を挙げることができる。
【００２７】
　上記溶剤としては、一般に塗料用として使用されているものであれば特に限定されず、例えば、トルエン、キシレン、ソルベッソ１００、ソルベッソ１５０等の芳香族炭化水素類；酢酸エチル、酢酸ブチル等のエステル類；メチルエチルケトン、メチルイソブチルケトン、シクロヘキサノン、イソホロン等のケトン類および水を挙げることができる。これらは、溶解性、蒸発速度、安全性等を考慮して、適宜選択される。これらは、単独で使用してもよく、２種以上を併用してもよい。
【００２８】
　本発明の熱線遮蔽塗料は、上記のように太陽光における各波長の強度を考慮した日射反射率を有する黒色顔料を含むものであり、太陽光線のうち熱源となる７８０〜２１００ｎｍの波長域の近赤外線を効果的に反射することから、特に太陽熱遮蔽塗料として優れた効果を発揮し得るものである。
【００２９】
　本発明の塗料組成物は、例えば、以下のように製造することができる。ローラーミル、ペイントシェーカー、ポットミル、ディスパー、サンドグラインドミル等の一般に顔料分散に使用されている機械を用いて、顔料分散用樹脂に上記顔料を混合して顔料分散ペーストを調製し、これに上記バインダー、メラミン樹脂および／又はブロックイソシアネート、添加剤、溶剤等を加えることにより、塗料組成物を得ることができる。
【００３０】
　上記塗料組成物の塗装方法としては特に限定されず、例えば、浸漬、刷毛、ローラー、ロールコーター、エアースプレー、エアレススプレー、カーテンフローコーター、ローラーカーテンコーター、ダイコーター等の一般に使用されている塗布方法等を挙げることができる。これらは、基材の使用目的に応じて、適宜選択される。
【００３１】
　本発明の塗装物である熱線遮蔽板は、上記本発明の熱線遮蔽塗料組成物で被覆されたものである。これに形成されている塗膜の膜厚は、塗料タイプ、及び用途により異なるが、通常、乾燥膜厚で５〜３００μｍである。
【００３２】
　本発明の熱線遮蔽塗料が塗装される基材としては、特に限定されるものではなく、金属基材、プラスチック基材、無機材料基材等が挙げられる。金属基材としては、アルミ板、鉄板、亜鉛メッキ鋼板、アルミ亜鉛メッキ鋼板、ステンレス板、ブリキ板等が挙げられる。プラスチック基材としてはアクリル、塩ビ、ポリカーボネート、ＡＢＳ、ポリエチレンテレフタレート、ポリオレフィン等の基材が挙げられる。無機基材としては、ＪＩＳ Ａ ５４２２及びＡ ５４３０などに記載された窯業系基材や、ガラス基材などを挙げることができる。
【００３３】
　上記の基材には、密着性付与や防錆性付与のため表面処理が施されてもよい。また、下塗り塗料が塗装されていてもよく、基材の裏面には裏面塗料が塗装されていてもよい。
【実施例】
【００３４】
　黒色顔料
　黒色顔料として、以下の顔料を準備した。
（１）黒色顔料Ａ
　　　Ｆｅ2Ｏ3７５重量％、Ｃｒ2Ｏ3２５重量％の複合酸化物系焼成顔料
（２）黒色顔料Ｂ
　　　Ｆｅ2Ｏ3４０重量％、Ｃｒ2Ｏ3６０重量％の複合酸化物系焼成顔料
（３）黒色顔料Ｃ
　　　Ｆｅ2Ｏ3８０重量％、Ｍn2Ｏ3 ２０重量％の複合酸化物系焼成顔料
（４）黒色顔料Ｄ
　　　Ｆｅ2Ｏ3１５重量％、Ｃｒ2Ｏ3２５重量％、Ｍｎ2Ｏ3１５重量％、ＮｉＯ４５重量％の複合酸化物系焼成顔料
（５）黒色顔料Ｅ
　　　Ｃｒ2Ｏ3６３重量％、ＭｎＯ2５重量％、ＣｕＯ３２重量％の複合酸化物系焼成顔料
（６）黒色顔料Ｆ
　　　Ｃｒ2Ｏ3５９重量％、ＣｕＯ４１重量％の複合酸化物系焼成顔料
（７）黒色顔料Ｇ
　　　Ｆｅ2Ｏ3５４重量％、ＭｎＯ2２８重量％、ＣｕＯ１８重量％の複合酸化物系焼成顔料
（８）黒色顔料Ｈ
　　　カーボンブラック顔料（商品名「モナーク１３００」、キャボット社製）
　上記の各黒色顔料について分光反射スペクトルを測定した。各顔料を２０〜４０重量部（ｐｈｒ）の濃度でバインダー中に分散して得られた塗膜（膜厚２０〜４０μｍ）について、分光光度計（日立製作所製、Ｕ−３５００ スペクトロフォトメーター）を用いて測定した。
【００３５】
　図３は、顔料Ａ、Ｄ及び顔料Ｅ、Ｈの分光スペクトルを示している。ここで、顔料Ａ、Ｄは７８０〜２１００ｎｍの近赤外領域において高い反射率を示している。
【００３６】
　以上のようにして測定した各黒色顔料の７８０〜２１００ｎｍの波長域における反射率を、ＪＩＳ Ａ ５７５９に記載の方法に従い、日射反射率を算出した。各顔料の日射反射率は以下の通りである。
【００３７】
　　　　・黒色顔料Ａ ：５４％
　　　　・黒色顔料Ｂ ：４８％
　　　　・黒色顔料Ｃ ：２１％
　　　　・黒色顔料Ｄ ：２０％
　　　　・黒色顔料Ｅ ：　７％
　　　　・黒色顔料Ｆ ：　６％
　　　　・黒色顔料Ｇ ：　５％
　　　　・黒色顔料Ｈ ：　１％
【００３８】
　実施例１
　＜塗料の調製＞
　メタクリル酸メチル系アクリル樹脂（不揮発分２５％）１０７重量部、黒色顔料Ａを８０重量部容器に仕込み、撹拌して均一になるまで混合した後、ペイントシェーカーに移し２時間分散した。この分散液にポリフッ化ビニリデンの粉末１２７重量部、前述のアクリル樹脂１１０重量部、イソホロン７６重量部を撹拌しながら添加して塗料組成物を調整した。
【００３９】
　＜試験片の作製＞
　以上のようにして得られた塗料を、厚さ０．８ｍｍのアルミニウム板の基材の上に、乾燥膜厚が２０μｍとなるようにバーコーターを用いて塗布し、２５０℃で２分間乾燥させて塗膜を形成し、試験片を作製した。
【００４０】
　＜塗膜の評価＞
　得られた試験片上の塗膜について、スガ試験機社製ハンターの色差計によりマンセル値を測定し、スガ試験機社製光沢計ＵＧＫ−５Ｋにより光沢を測定した。また、分光反射スペクトルを測定し、日射反射率を算出をした。分光反射スペクトルは、高反射率の硫酸バリウム系白色塗料を基準（反射率１００％）として、試験片の塗膜の反射スペクトルを分光光度計（日立製作所製、Ｕ−３５００ スペクトロフォトメーター ）を用いて測定した。
【００４１】
　以上のようにして測定された分光反射スペクトルに基づき、顔料の日射反射率と同様にして、塗膜の反射率を算出した。測定結果を表１に示す。
【００４２】
　＜熱線遮蔽性の評価＞
　上記の試験片について、図２に示す試験装置１０を用いて熱線遮蔽性を評価した。図２に示すように、試験片１を発泡スチロール箱７の上面に、塗膜が上になるようにしてはめ込み、試験片１の上方に設けた白熱灯２により試験片１を照射し、試験片１の裏面に設置した温度センサー３及び試験箱７内に設置した温度センサー４により温度を測定し、記録計５で測定温度を記録した。
【００４３】
　また、白熱灯２は、電源６により点灯させた。
【００４４】
　試験片としては、寸法が３２０ｍｍ×２３０ｍｍを用いた。試験箱７としては、厚さが３０ｍｍで、寸法が３５０ｍｍ×２５０ｍｍ×２５０ｍｍの発泡スチロール箱を用いた。また、試験片１と白熱灯２との距離８を１５０ｍｍとした。
【００４５】
　記録計５としては、サーモレコーダーＲＴ−１０（タバイエスペック社製）を用い、白熱灯２としては、東芝レフランプＲＦ１１０Ｖ２００Ｗ（東芝社製）を用いた。また、試験は２０℃の恒温室で無風の状態で実施した。図１に測定温度結果を示す。表１には、一定温度に達した時点における温度を示す。
【００４６】
　実施例２、３、４および５
　表１に示す黒色顔料を用いた以外は、実施例１と同様にして塗料を調製して、白熱灯（ランプ）の代わりに屋外で太陽光を用いた以外は、実施例１と同様にして塗膜の評価と熱線遮蔽性の評価を行った。その結果を表１に示す。図１には、実施例４での測定温度結果を示す。
【００４７】
　実施例６
　実施例１の黒色顔料の代わりに、着色顔料として、酸化チタン、酸化第二鉄、コバルトブルー、クロムチタンエローを各々用いた以外は、実施例１と同様にして着色塗料１、２、３、４を調製した。酸化チタン、酸化第二鉄、コバルトブルー、クロムチタンエローを各々用いて得られた着色塗料を各々着色塗料１，２，３，４とする。次に実施例４の黒色塗料と上記着色塗料１〜４を用いて、マンセル値Ｈ＝０．１９Ｂ、Ｖ＝３．４３、Ｃ＝０．４８になるように調色して、グレー色の塗料を調製して、塗膜の評価と熱線遮蔽性の評価を行った。図４には、塗膜の分光反射スペクトルを示す。
【００４８】
　実施例７
　実施例６と同様に、次に実施例４の黒色塗料と上記着色塗料１〜４を用いて、マンセル値Ｈ＝０．４３ＰＢ、Ｖ＝３．５５　Ｃ＝０．８１になるように調色して、ブルー色の塗料を調製して、塗膜の評価と熱線遮蔽性の評価を行った。
【００４９】
　実施例８
　次に実施例４の黒色塗料と上記着色塗料１〜４を用いて、マンセル値Ｈ＝２．０５ＹＲ、Ｖ＝２．８４、Ｃ＝６．０１になるように調色して、サビ色の塗料を調製して、塗膜の評価と熱線遮蔽性の評価を行った。
【００５０】
　実施例９および１０
　実施例９では基板に亜鉛メッキ鋼板を用い、実施例１０では、膜厚を８０μｍにした以外は、実施例１と同様にして、塗膜の評価と熱線遮蔽性の評価を行った。
【００５１】
　参考例１１
　ポリエステル樹脂（不揮発分６５％）１９５重量部、顔料Ａ８０重量部を容器に仕込み、撹拌して均一になるまで混合した後、ペイントシェーカーに移し２時間分散した。この分散液にメチル化メラミン樹脂（不揮発分７０％）７８重量部、シクロヘキサノン８３重量部を撹拌しながら添加して塗料を調製して、塗膜の評価と熱線遮蔽性の評価を行った。
【００５２】
　参考例１２
　調整した塗料にシリカ系艶消し剤（ニップシールＥ−２００、日本シリカ工業株式会社製）を５重量％になるように添加した以外、参考例１１と同様にして塗料を調製して、塗膜の評価と熱線遮蔽性の評価を行った。
【００５３】
　比較例１〜４
　黒色顔料として、表２に示す顔料を用いた以外は、実施例１と同様にして塗料を作製して、塗膜の評価と熱線遮蔽性の評価を行った。図１に熱線遮蔽性の評価結果を示す。
【００５４】
　比較例５
　黒色顔料として、表２に示す顔料を用いた以外は、実施例１と同様にして塗料を調製し、塗膜の評価と白熱灯の代わりに太陽光を用いて熱線遮蔽性の評価を行った。
【００５５】
　比較例６
　比較例１の黒色塗料を用いて実施例６と同様にしてグレー色の塗料を調製して、塗膜の評価と熱線遮蔽性の評価を行った。図４に、塗膜の分光反射スペクトルを示す。
【００５６】
　比較例７
　比較例１の黒色塗料を用いて実施例７と同様にしてブルー色の塗料を調製して、塗膜の評価と熱線遮蔽性の評価を行った。
【００５７】
　比較例８
　比較例１の黒色塗料を用いて実施例８と同様にしてサビ色の塗料を調製して、実施例１と同様にして、塗膜の評価と熱線遮蔽性の評価を行った。
【００５８】
　比較例９および１０
　比較例１の黒色塗料を用いて、比較例９では基板に亜鉛メッキ鋼板を用い、比較例１０では、膜厚を８０μｍにした以外は、実施例１と同様にして、塗膜の評価と熱線遮蔽性の評価を行った。
【００５９】
　比較例１１
　黒色顔料Ｅを用いて参考例１１と同様にして塗料を調製して、塗膜の評価と熱線遮蔽性の評価を行った。
【００６０】
　比較例１２
　調整した塗料に５重量％になるようにシリカ系艶消し剤（ニップシールＥ−２００、日本シリカ工業株式会社製）を添加した以外、比較例１１と同様にして塗料を調製して、塗膜の評価と熱線遮蔽性の評価を行った。
【００６１】
【表１】
2004082120.tif 000003
【００６２】
【表２】
2004082120.tif 000004
【００６３】
　図１は、以上のようにして得られた実施例１、４及び比較例１の測定温度結果を示す図である。図１に示されるように、試験片裏面及び試験箱内の温度は、時間の経過とともにほぼ一定の温度に到達しており、試験片裏面において、実施例１、４の塗膜は比較例１に対しそれぞれ２９℃、１３℃程度低い温度となっている。また、試験箱内においても実施例１、４の塗膜は比較例１に対しそれぞれ６℃、３℃程度低い温度となっている。
【００６４】
　表１及び表２には、各試験片について一定温度に達した時点における温度を示している。表１及び表２の結果から明らかなように、実施例で用いた黒色顔料Ａ、Ｂ、Ｃ及びＤは、７８０〜２１００ｎｍの波長域における日射反射率が８％以上であり、これらの顔料を配合した塗膜の日射反射率も、比較例の塗膜に比べ高い値となった。
【００６５】
　また、各実施例の塗膜を用いた場合、基板裏面（試験片裏面）及び箱内の温度は、比較例の場合に比べ低い温度となった。特に、箱内の温度は色相により異なり、濃彩であるほど効果は効果は大きいが、２〜９℃程度低い温度となった。この温度差は住居、倉庫等の建築物に適用されると居住空間の快適性及び室内の冷房効率、保管物の貯蔵性からは無視できないほど大きい値である。従って、実施例の塗膜は、優れた熱遮蔽性または太陽熱遮蔽性を有していることがわかった。
【図面の簡単な説明】
【００６６】
【図１】本発明の実施例及び比較例の塗料から形成された塗膜の熱線遮蔽性を示すグラフ。
【図２】塗膜の熱線遮蔽性を評価する装置を示す簡易図。
【図３】本発明の実施例及び比較例における黒色顔料の分光反射スペクトルを示すグラフ。
【図４】本発明の実施例及び比較例の塗料から形成された塗膜の分光反射スペクトルを示すグラフ。
【符号の説明】
【００６７】
　１・・・試験片
　２・・・白熱灯
　３、４・・・温度センサー
　５・・・記録計
　６・・・電源
　７・・・発泡スチロール製試験箱
　８・・・試験片と白熱灯との距離
　１０・・・熱線遮蔽性評価装置
【図１】
2004082120.tif 000005
【図２】
2004082120.tif 000006
【図３】
2004082120.tif 000007
【図４】
2004082120.tif 000008